(57)【要約】【課題】工業的な生産工程において、生産性を向上したリチウムニッケル複合酸化物の製造方法を提供する。【解決手段】ニッケル複合酸化物と水酸化リチウムとからなり、かさ密度が０．５ｇ／ｍｌ以上２．２ｇ／ｍｌ以下である原料混合物を、４０ｍｍ以上の所定の焼成前層厚として焼成する工業的な生産工程において、雰囲気中の酸素濃度を６０ｖｏｌ％以上とし、４５０℃以上６５０℃以下の温度範囲を、通過時間（ｈｒ）＝焼成前層厚（ｍｍ）×０．０３８７−１．３４７７の式から求められる通過時間を下回らない最小時間で通過させ、かつ、６５０℃を超え、８００℃以下の最高温度を４時間以上保持する。【選択図】なし【特許請求の範囲】
【請求項１】
ニッケル複合酸化物と水酸化リチウムとからなり、かさ密度が０．５ｇ／ｍｌ以上２．２ｇ／ｍｌ以下である原料混合物を、４０ｍｍ以上の所定の焼成前層厚として焼成する過程において、雰囲気中の酸素濃度を６０ｖｏｌ％以上とし、４５０℃以上６５０℃以下の温度範囲を、式（数１）から求められる通過時間を下回らない最小時間で通過させ、かつ、６５０℃を超え、８００℃以下の最高温度を４時間以上保持することを特徴とする、リチウムニッケル複合酸化物の製造方法。
【数１】
2010024085.tif 000007
【請求項２】
得られるリチウムニッケル複合酸化物は、組成が、ＬｉxＮｉ(1-y-z)ＭyＮzＯ2（式中、Ｍは、ＣｏおよびＭｎから選ばれた少なくとも１種の元素を示し、Ｎは、ＡｌまたはＴｉから選ばれた少なくとも１種の元素を示す。ｘは、０．９０〜１．１０であり、ｙは、０．０５〜０．３５であり、かつ、Ｚは、０．００５〜０．０５である。）であることを特徴とする、請求項１に記載のリチウムニッケル複合酸化物の製造方法。
【発明の詳細な説明】
【技術分野】
【０００１】
本発明は、リチウムニッケル複合酸化物の製造方法に関し、特に、工業的に製造する際の量産性を向上させるリチウムニッケル複合酸化物の製造方法に関する。
【背景技術】
【０００２】
近年、携帯電話、ノートパソコン等の小型電子機器の急速な拡大とともに、充放電可能な電源として、リチウムイオン二次電池の需要が急激に伸びている。リチウムイオン二次電池の正極材料としては、リチウムコバルト複合酸化物とともにリチウムニッケル複合酸化物が広く用いられている。
【０００３】
通常、リチウムニッケル複合酸化物は、リチウム化合物とニッケル化合物を混合し焼成することにより、製造されている。しかしながら、リチウムコバルト複合酸化物に比べて、電池としての容量を高められるという利点を持つものの、分解温度が低いために、合成時の温度が上げられず、合成時の焼成時間がリチウムコバルト複合酸化物に比べて長くなり、生産性が悪いという問題点がある。
【０００４】
これまで、例えば特許文献１〜７に記載されているように、各種添加元素を添加したニッケル複合酸化物と水酸化リチウムを混合し焼成することにより、リチウムニッケル複合酸化物を合成するという発明について、多数の提案がなされている。
【０００５】
しかしながら、いずれの先行技術においても、原料組成、焼成温度範囲、および、焼成時間などを規定することが記載されているが、大量に処理される実際の工業的な生産工程において、電池性能を劣化させない範囲で、最大の生産性を得られる合成時間と焼成原料の充填量との関係に関しては、記載されていない。
【特許文献１】特開平８−２２２２２０号公報
【特許文献２】特開２００２−１７０５６２号公報
【特許文献３】特開２０００−１７３５９９号公報
【特許文献４】特開平１０−２１４６２４公報
【特許文献５】特開２００７−２６５７８４号公報
【特許文献６】特開２００７−２７３１０６号公報
【特許文献７】特開２００８−１１７７２９号公報
【発明の開示】
【発明が解決しようとする課題】
【０００６】
本発明の目的は、従来技術の問題点に鑑み、工業的な生産工程における生産性を向上させうるリチウムニッケル複合酸化物の製造方法を提供することである。
【課題を解決するための手段】
【０００７】
本発明に係るリチウムニッケル複合酸化物の製造方法は、ニッケル複合酸化物と水酸化リチウムとからなり、かさ密度が０．５ｇ／ｍｌ以上２．２ｇ／ｍｌ以下である原料混合物を、４０ｍｍ以上の所定の焼成前層厚として焼成する過程において、雰囲気中の酸素濃度を６０ｖｏｌ％以上とし、４５０℃以上６５０℃以下の温度範囲を、式（数１）から求められる通過時間を下回らない最小時間で通過させ、かつ、６５０℃を超え、８００℃以下の最高温度を４時間以上保持することを特徴とする。
【０００８】
【数１】
2010024085.tif 000002
【０００９】
本発明は、特に、得られるリチウムニッケル複合酸化物の組成が、ＬｉxＮｉ(1-y-z)ＭyＮzＯ2（式中、Ｍは、ＣｏおよびＭｎから選ばれた少なくとも１種の元素を示し、Ｎは、ＡｌまたはＴｉから選ばれた少なくとも１種の元素を示す。ｘは、０．９０〜１．１０であり、ｙは、０．０５〜０．３５であり、かつ、Ｚは、０．００５〜０．０５である。）である場合に適用される。
【発明の効果】
【００１０】
本発明により、リチウムニッケル複合酸化物を、電池性能の劣化がなく、最大の生産性で合成可能となることから、その工業的利用価値は非常に大きい。
【発明を実施するための最良の形態】
【００１１】
リチウムコバルト複合酸化物およびリチウムニッケル複合酸化物の工業生産においては、一般的にプッシャー炉やローラーハース炉などのように、連続的に焼成可能な炉を使用する。たとえば、リチウムニッケル複合酸化物の工業生産においては、２７５ｍｍ（Ｌ）×２７５ｍｍ（Ｗ）×９５ｍｍ（Ｈ）といった大きさのセラミック製の容器に、ニッケル複合酸化物と水酸化リチウムとの原料混合物を、２〜５ｋｇ程度充填し、所定温度に調節された炉の中で移動させることにより、原料混合物に最適な熱履歴と雰囲気を与え、合成反応を行わせるように、内部に構造を有する炉を使用する。この場合、原料混合物の層厚は４０ｍｍ以上となる。
【００１２】
連続的な焼成を可能とする構造の炉において、工業的に生産性を向上させる手段としては、炉の通過時間を速めたり、セラミック製の容器に充填する原料混合物の量を多くするという方法がある。
【００１３】
炉の通過時間を速める方法においては、通過時間をあまり速めると、リチウムニッケル複合酸化物の合成反応に、時間が足りず、電池材料として使用可能な結晶成長が行われなくなり、電池性能が劣化するという問題がある。
【００１４】
一方、セラミック製の容器に充填する原料混合物の量をさらに多くすると、容器の底部への酸素の拡散が不足し、式（化１）に示す反応が進行せず、容器の底部において、リチウムニッケル複合酸化物の合成不足が発生し、容量の低下などが発生する。
【００１５】
【化１】
2010024085.tif 000003
【００１６】
本発明者らは、工業的な生産工程において、電池性能を低下させず、生産性を向上させることを達成するために、リチウムニッケル複合酸化物の合成条件について、鋭意研究を重ねた結果、原料混合物の焼成前の層厚と昇温速度との間にある関係を見出し、こう鉢充填量を増加させた場合でも、最小の焼成時間で、電池性能が良好なリチウムニッケル複合酸化物を得られることを見出し、本発明を完成するに至ったものである。
【００１７】
本発明は、工業的な生産工程におけるリチウムニッケル複合酸化物の製造方法に係る。すなわち、本発明では、焼成工程に供される原料混合物のかさ密度が０．５ｇ／ｍｌ以上２．２ｇ／ｍｌ以下である。かさ密度が０．５ｇ／ｍｌ未満では、焼成容器へ一定量充填する際に必要な焼成容器の必要容量が大きくなりすぎて、生産性を著しく低下させる。一方、かさ密度が２．２ｇ／ｍｌを超えると、原料混合物が密に詰まることで酸素拡散が遅くなり、焼成に必要な時間が延びて生産性を低下する。
【００１８】
このような工業的な生産工程では、ニッケル複合酸化物と水酸化リチウムとからなる原料混合物を、４０ｍｍ以上の所定の焼成前層厚として焼成する過程において、雰囲気中の酸素濃度を６０ｖｏｌ％以上とし、４５０℃以上６５０℃以下の温度範囲を、式（数１）から求められる通過時間を下回らない最小時間で通過させ、かつ、６５０℃を超え、８００℃以下の最高温度を４時間以上保持する。
【００１９】
【数１】
2010024085.tif 000004
【００２０】
水酸化リチウムとニッケル複合酸化物との反応は、４５０℃付近から開始する。また、水酸化リチウムの融点は、４８０℃付近にあり、水酸化リチウムが溶融しながら、ニッケル複合酸化物と反応することとなる。水酸化リチウムとニッケル複合酸化物の反応は、原料混合物の昇温にしたがって進行するが、セラミック容器の底部へ十分な酸素拡散が行われない場合、未反応の溶融した水酸化リチウムがセラミック容器と反応してしまい、実質的にニッケル複合酸化物と化合する水酸化リチウムの量が不足し、生成したリチウムニッケル複合酸化物中に、電池反応を阻害する結晶が混入して、電池性能の低下を招くこととなる。
【００２１】
また、水酸化リチウムと反応しない容器を使用した場合でも、６５０℃に到達した時点で、まだ未反応の水酸化リチウムとニッケル複合酸化物が存在し、かつ、酸素が不足している場合、式（化２）の副反応が発生し、生成するリチウムニッケル複合酸化物結晶中に、電池反応時にＬｉイオンの移動を妨げる異相が生じ、電池性能の劣化を招く。
【００２２】
【化２】
2010024085.tif 000005
【００２３】
以上の理由により、焼成容器内の原料混合物を均一に反応させ、電池材料に適したリチウムニッケル複合酸化物を得るためには、４５０℃以上６５０℃以下の温度範囲で、焼成容器の底部まで酸素拡散を行わせることが重要となる。
【００２４】
一方、焼成容器内に原料混合物を充填して焼成を行う場合、焼成容器の底部へ酸素が拡散するまでの時間は、焼成容器内の焼成原料の層厚と、焼成時の酸素濃度に依存する。
【００２５】
種々の検討の結果、焼成容器内の原料混合物を均一に反応させ、電池材料に適したリチウムニッケル複合酸化物を得るためには、酸素濃度６０ｖｏｌ％以上の焼成雰囲気で、４５０℃以上６５０℃以下の温度範囲を通過する時間と、焼成容器中の原料混合物の焼成前層厚との間で、式（数１）を満足する必要があることを見出した。
【００２６】
焼成雰囲気中の酸素濃度が６０ｖｏｌ％以下では、式（数１）から求められる通過時間を上回る通過時間としても、水酸化リチウムとニッケル複合酸化物の反応が、酸素の拡散律速から酸素の濃度律速となり、反応が十分に進行しない。
【００２７】
また、焼成雰囲気中の酸素濃度が６０ｖｏｌ％以上となっていても、式（数１）から求められる通過時間を下回る通過時間では、焼成容器の底部まで酸素が拡散せず、電池反応を阻害する結晶が混入する。
【００２８】
なお、４５０℃以上６５０℃以下の温度範囲における通過時間のとり方は、温度範囲の中の任意の一定温度で保持しても、４５０℃以上６５０℃以下の昇温を徐々に直線的に昇温しても、どちらでも同一の効果が得られる。
【００２９】
実際の操業においては、原料混合物の層厚に応じて、４５０℃以上６５０℃以下の温度範囲における通過時間を、当該式に基づいて算出し、式（数１）から得られる値を下回らない可能な限りの最小時間を設定することにより、効率的な操業が可能となる。なお、最小時間とは、式（数１）から得られる通過時間の１．５倍程度以下の時間をいう。
【００３０】
また、ニッケル複合酸化物と水酸化リチウムの混合物焼成時、保持する最高温度が６５０℃以下では、生成リチウムニッケル複合酸化物の結晶成長が十分でなく、電池性能に悪影響を与える。
【００３１】
また、８００℃以上では、合成で生成したリチウムニッケル複合酸化物が分解を開始し、電池反応時にＬｉイオンの移動を妨げる結晶が混入し始め、電池性能の低下を招く。
【００３２】
６５０℃を超え、８００℃以下の最高温度を、４時間以下、保持したのみでは、生成するリチウムニッケル複合酸化物の結晶成長が十分でなく、電池性能に悪影響を与える。
【００３３】
なお、本発明は、種々のリチウムニッケル複合酸化物の製造工程に適用可能であるが、特に、得られるリチウムニッケル複合酸化物の組成が、ＬｉxＮｉ(1-y-z)ＭyＮzＯ2（式中、Ｍは、ＣｏおよびＭｎから選ばれた少なくとも１種の元素を示し、Ｎは、ＡｌまたはＴｉから選ばれた少なくとも１種の元素を示す。ｘは、０．９０〜１．１０であり、ｙは、０．０５〜０．３５であり、かつ、Ｚは、０．００５〜０．０５である。）である場合に適用される。
【００３４】
例えば、上記組成のリチウムニッケル複合酸化物の製造工程に本発明を適用する場合、原料混合物を構成するニッケル複合酸化物の状態は任意である。例えば、ニッケル複合酸化物が、酸化ニッケルに前記添加元素ＭおよびＮのいずれもが固溶している結晶構造を有するもの、酸化ニッケルに添加元素Ｍのみが固溶し、これと添加元素Ｎの酸化物、水酸化物、含水酸化物等を混合したもの、ないしは、酸化ニッケルに前記添加元素Ｍのみが固溶し、かかる酸化ニッケル粒子（二次粒子）の表面に添加元素Ｎの酸化物、水酸化物、含水酸化物等を被覆または表面吸着させたもののいずれの状態でもよい。
【００３５】
これらの状態は、公知のニッケル複合酸化物の製造方法に基づいて得ることができる。例えば、ニッケルと添加元素ＭおよびＮを共沈させて、ニッケル複合水酸化物を得て、該ニッケル複合水酸化物を酸化焙焼させることにより、添加元素ＭおよびＮのいずれもが酸化ニッケルに固溶している結晶構造のニッケル複合酸化物が得られる。また、ニッケルと添加元素Ｍを共沈させて、ニッケル複合水酸化物を得て、該ニッケル複合水酸化物を酸化焙焼して、得られた焙焼物と添加元素Ｎを混合することにより、酸化ニッケルに添加元素Ｍのみが固溶し、これと添加元素Ｎの酸化物、水酸化物、含水酸化物等を混合した状態のニッケル複合水酸化物が得られる。さらに、ニッケルと添加元素Ｍを共沈させて、ニッケル複合水酸化物を得て、該ニッケル複合水酸化物を酸化焙焼して、得られた焙焼物の表面に添加元素Ｎを析出させたり、ないしは、ニッケル複合水酸化物の表面に添加元素Ｎを析出させて、その後、該ニッケル複合水酸化物を酸化焙焼することにより、酸化ニッケルに前記添加元素Ｍのみが固溶し、かかる酸化ニッケル粒子（二次粒子）の表面に添加元素Ｎの酸化物、水酸化物、含水酸化物等を被覆または表面吸着させた状態のニッケル複合酸化物が得られる。
【実施例】
【００３６】
以下に、本発明の実施例および比較例によって、本発明をさらに詳細に説明するが、本発明は、これらの実施例によってなんら限定されるものではない。
【００３７】
後述する実施例および比較例で得られたリチウムニッケル複合酸化物は、以下のように電池を作製し、評価した。
【００３８】
［電池の作製方法］
まず、活物質粉末として、得られたリチウムニッケル複合酸化物９０質量部と、アセチレンブラック５質量部と、ポリフッカビニリデン（ＰＶＤＦ）５質量部とを混合し、さらに、ｎ−メチルピロリドン（ＮＭＰ）を添加して、ペースト化した。
【００３９】
次に、厚さ２０μｍのアルミニウム箔上に、乾燥後の活物質質量が０．０５ｇ／ｃｍ2になるように塗布し、１２０℃の温度で真空乾燥を行なった後、直径１ｃｍの円板に打ち抜いて、正極とした。なお、負極としては、リチウム金属を用いた。また、電解液としては、濃度１ＭのＬｉＣｌＯ4を支持塩とするエチレンカーボネート（ＥＣ）とジエチルカーボネート（ＤＥＣ）の等量混合溶液を用いて、ポリエチレンからなるセパレータに染み込ませた。なお、２０３２型のコイン電池の作製は、露点が−８０℃の温度に管理されたアルゴン雰囲気のグローブボックス内で行なった。
【００４０】
［電池の評価方法］
作製された電池を用いて、充放電サイクル特性と熱的安定性による安全性の評価を行なった。作製された電池は、２４時間程度、放置し、閉回路電圧（ＯＣＶ）が安定した後、評価に用いた。
【００４１】
初期充放電容量を調べる場合は、正極に対する電流密度を０．５ｍＡとして、カットオフ電圧４．３Ｖ／３．０Ｖで充放電試験を行った。ここで、初期充放電容量が、１７５ｍＡｈ／ｇ以下であるように低い場合には、合成されたリチウムニッケル複合酸化物が、電池材料としての特性で劣ることを意味する。
【００４２】
（実施例１）
酸化ニッケルにコバルトおよびアルミニウムが固溶している結晶構造を有する酸化ニッケルからなるニッケル複合酸化物（Ｎｉ0.81Ｃｏ0.15Ａｌ0.04Ｏ2）５０ｋｇと、水酸化リチウム一水和物（ＬｉＯＨ・Ｈ2Ｏ）２８．５６８ｋｇとを、攪拌混合機を使用し混合した。本実施例の原料混合物は、かさ密度が０．８６ｇ／ｍｌであった。
【００４３】
得られた原料混合物３ｋｇを、内寸が２７５ｍｍ（Ｌ）×２７５ｍｍ（Ｗ）×９５ｍｍ（Ｈ）のシリカアルミナ製のセラミック容器に充填したところ、原料混合物の焼成前層厚は４６ｍｍであった。
【００４４】
その後、酸素濃度が７０ｖｏｌ％に保持されたローラーハース炉（株式会社ノリタケカンパニー製）で焼成を行った。焼成時の温度パターンは、常温から４５０℃までを１時間かけて直線的に昇温し、その後、４５０℃から６５０℃までを、焼成前層厚４６（ｍｍ）×０．０３８７−１．３４７７＝０．４３（時間）以上である０．５時間かけて、直線的に昇温した。さらに、０．５時間かけて７００℃まで昇温後、７００℃で７．０時間、保持した。
【００４５】
焼成後、冷却し、ピンミルで塊砕後、目開き５０μｍのふるいでふるい、ふるい下を化学分析し、前述の［電池の作製方法］および［電池の評価方法］にしたがって電池を作製し、初期充放電容量を測定した。結果を表１に示す。
【００４６】
（実施例２）
実施例１で得られた原料混合物５ｋｇを、内寸が２７５ｍｍ（Ｌ）×２７５ｍｍ（Ｗ）×９５ｍｍ（Ｈ）のシリカアルミナ製のセラミック容器に充填したところ、原料混合物の焼成前層厚は７７ｍｍであった。
【００４７】
その後、酸素濃度が７０ｖｏｌ％に保持されたローラーハース炉（株式会社ノリタケカンパニー製）で焼成を行った。焼成時の温度パターンは、常温から４５０℃までを１時間かけて直線的に昇温し、その後、４５０℃から６５０℃までを、焼成前層厚７７（ｍｍ）×０．０３８７−１．３４７７＝１．６３（ｈｒ）以上である２時間かけて、直線的に昇温した。さらに、０．５時間かけて７００℃まで昇温後、７００℃で７．０時間、保持した。
【００４８】
焼成後、冷却し、ピンミルで塊砕後、目開き５０μｍのふるいでふるい、ふるい下を化学分析し、前述の［電池の作製方法］および［電池の評価方法］にしたがって電池を作製し、初期充放電容量を測定した。結果を表１に示す。
【００４９】
（実施例３）
実施例１で得られた原料混合物７ｋｇを、内寸が２７５ｍｍ（Ｌ）×２７５ｍｍ（Ｗ）×９５ｍｍ（Ｈ）のシリカアルミナ製のセラミック容器に充填したところ、原料混合物の焼成前層厚は９４ｍｍであった。
【００５０】
その後、酸素濃度が８０ｖｏｌ％に保持されたローラーハース炉（株式会社ノリタケカンパニー製）で焼成を行った。焼成時の温度パターンは、常温から４５０℃までを１時間かけて直線的に昇温し、その後、４５０℃から６５０℃までを、焼成前層厚９４（ｍｍ）×０．０３８７−１．３４７７＝２．２９（ｈｒ）以上である２．５時間かけて、直線的に昇温した。さらに、０．５時間かけて７００℃まで昇温後、７００℃で７．０時間、保持した。
【００５１】
焼成後、冷却し、ピンミルで塊砕後、目開き５０μｍのふるいでふるい、ふるい下を化学分析し、前述の［電池の作製方法］および［電池の評価方法］にしたがって電池を作製し、初期充放電容量を測定した。結果を表１に示す。
【００５２】
（実施例４）
ニッケルとコバルトを固溶した酸化ニッケル（Ｎｉ0.85Ｃｏ0.15Ｏ2）１０ｋｇと、酸化チタン（ＴｉＯ2）１１６ｇとを、ビニール袋中で混合し、その後、水酸化リチウム一水和物（ＬｉＯＨ・Ｈ2Ｏ）５．７４０ｋｇとを、攪拌混合機を使用し混合した。本実施例の原料混合物は、かさ密度が１．１ｇ／ｍｌであった。
【００５３】
得られた原料混合物６ｋｇを、内寸が２７５ｍｍ（Ｌ）×２７５ｍｍ（Ｗ）×９５ｍｍ（Ｈ）のシリカアルミナ製のセラミック容器に充填したところ、原料混合物の焼成前層厚は７２ｍｍであった。
【００５４】
その後、酸素濃度が８０ｖｏｌ％に保持されたローラーハース炉（株式会社ノリタケカンパニー製）で焼成を行った。焼成時の温度パターンは、常温から４５０℃までを１時間かけて直線的に昇温し、その後、４５０℃から６００℃までを、１．５時間かけて、直線的に昇温した。さらに、１時間かけて７５０℃まで昇温後、７５０℃で７．０時間、保持した。従って、４５０℃以上６５０℃以下の温度範囲を通過する時間は、少なくとも１．５時間以上であり、焼成前層厚７２（ｍｍ）×０．０３８７−１．３４７７＝１．４４（ｈｒ）より長い。
【００５５】
焼成後、冷却し、ピンミルで塊砕後、目開き５０μｍのふるいでふるい、ふるい下を化学分析し、前述の［電池の作製方法］および［電池の評価方法］にしたがって電池を作製し、初期充放電容量を測定した。結果を表１に示す。
【００５６】
（比較例１）
実施例１で得られた原料混合物５ｋｇを、内寸が２７５ｍｍ（Ｌ）×２７５ｍｍ（Ｗ）×９５ｍｍ（Ｈ）のシリカアルミナ製のセラミック容器に充填したところ、原料混合物の焼成前層厚は７７ｍｍであった。
【００５７】
その後、酸素濃度が８０ｖｏｌ％に保持されたローラーハース炉（株式会社ノリタケカンパニー製）で焼成を行った。焼成時の温度パターンは、常温から４５０℃までを１時間かけて直線的に昇温し、その後、４５０℃から６５０℃までを、焼成前層厚７７（ｍｍ）×０．０３８７−１．３４７７＝１．６３（ｈｒ）より短い１．５時間かけて、直線的に昇温した。さらに、０．５時間かけて７００℃まで昇温後、７００℃で７．０時間、保持した。
【００５８】
焼成後、冷却し、ピンミルで塊砕後、目開き５０μｍのふるいでふるい、ふるい下を化学分析し、前述の［電池の作製方法］および［電池の評価方法］にしたがって電池を作製し、初期充放電容量を測定した。結果を表１に示す。
【００５９】
（比較例２）
実施例１で得られた原料混合物５ｋｇを、内寸が２７５ｍｍ（Ｌ）×２７５ｍｍ（Ｗ）×９５ｍｍ（Ｈ）のシリカアルミナ製のセラミック容器に充填したところ、原料混合物の焼成前層厚は７７ｍｍであった。
【００６０】
その後、酸素濃度が８０ｖｏｌ％に保持されたローラーハース炉（株式会社ノリタケカンパニー製）で焼成を行った。焼成時の温度パターンは、常温から４５０℃までを１時間かけて直線的に昇温し、その後、４５０℃から６５０℃までを、焼成前層厚７７（ｍｍ）×０．０３８７−１．３４７７＝１．６３（ｈｒ）以上である２時間かけて、直線的に昇温した。さらに、０．５時間かけて７００℃まで昇温後、７００℃で３．０時間のみ、保持した。
【００６１】
焼成後、冷却し、ピンミルで塊砕後、目開き５０μｍのふるいでふるい、ふるい下を化学分析し、前述の［電池の作製方法］および［電池の評価方法］にしたがって電池を作製し、初期充放電容量を測定した。結果を表１に示す。
【００６２】
【表１】
2010024085.tif 000006
【００６３】
なお、実施例１〜４、および比較例１、２のいずれにおいても、安全性に問題はなかった。
【産業上の利用可能性】
【００６４】
以上より明らかなように、本発明は、リチウム２次電池用のリチウムニッケル複合酸化物を、工業的な生産工程において、生産性良く安定して製造することに有用である。